(57)【要約】【課題】敷設する床が粗面状材質や、敷設する床に埃などが付着している状態でも、接着剤を使用せず、床面を汚すことなく、簡易に施工できるパネル様の敷き床材を提供する。【解決手段】本考案の敷き床材は、正方形のパネル様敷き床材である単位カーペットタイル１において、四辺の側面のうち平行に向かい合う二辺の側面に粘着層４が形成される。粘着層が平行に向かい合う二辺の側面の裏面材料層３断面に形成された敷き床材は、隣り合う敷き床材を互いに９０度ずつ方向を変えて敷設する、いわゆる市松敷きで施工することにより、すべての単位パネル様の敷き床材が別途粘着剤を使用することなく連結でき、また、敷設後のズレが防止される。【選択図】図１
0003156203.tif 000002
【実用新案登録請求の範囲】
【請求項１】
正方形のパネル様敷き床材において、四辺の側面のうち、平行に向かい合う二辺の側面の裏面材料層断面に、粘着層が形成されていることを特徴とする、敷き床材。
【請求項２】
前記粘着層が、側面の長手方向に不連続に形成されていることを特徴とする、請求項１に記載の敷き床材。
【請求項３】
前記粘着層が、側面の長手方向に切れ目なく連続して形成されていることを特徴とする、請求項１に記載の敷き床材。
【考案の詳細な説明】
【技術分野】
【０００１】
本考案は、施工時に接着剤を床面に塗工しなくても簡易に施工できる敷き床材に関する。
【背景技術】
【０００２】
従来、正方形のパネル様敷き床材、たとえばカーペットタイルやビニルタイル、コルクタイルなどを床面に敷設する際、単に置き敷きするだけでは歩行時の剪断力により敷き床材が動き、隣接する敷き床材と隙間ができたり、突き上げたりする不具合が生じる。そこで、敷設する床面に接着剤を塗工して敷き床材を貼り付ける方法が行われているが、接着剤の塗工には熟練を要し、また、接着剤の廃缶が発生するという問題があり、さらに、接着剤が有する揮発性物質が害を及ぼすという問題点があった。また、接着剤が床面を汚すため、床の材質によっては接着剤を塗工できない場合があった。
【０００３】
それらの不具合を解消するために、正方形のパネル様敷き床材の四辺を凹凸に裁断し、敷設時にそれらをはめ込むことにより、単位敷き床材を連結するはめ込み式パネル様敷き床材が知られている。
しかし、このはめ込み式パネル様敷き床材の場合、結合部が目立ちやすいことから、美観の点で問題がある。また、はめ込み式パネル様敷き床材は、結合部分にある程度の面積が必要なため、製品としてかなりの厚みを要するという欠点がある。
【０００４】
そこで近年、カーペットタイルなどでは、製造時に予め裏面に粘着剤を塗工し、或いは、滑り止め加工することにより、床面に接着剤を塗工しなくても施工できるといった利点を有する自己粘着性カーペットタイルが知られている。
【０００５】
このような自己粘着性カーペットタイルは、２枚のカーペットタイルの裏面どうしを張り合わせた状態で箱詰めされることから、施工時には、張り合わせたカーペットタイルどうしが簡単に分離できるといったことが要求される。
【０００６】
現状、この要求に応えるべく、例えば、２枚のカーペットタイルを張り合わせた時に粘着剤部分が互いに接触しないように、または、一部分のみが重なり合うように粘着剤が加工されている（特許文献１）。また、粘着剤の組成によって、上記要求に対応しているものもある（特許文献２）。また、側面の少なくとも一部分に、粘着糊を塗布した糊付タイルも知られている（特許文献３）。
【先行技術文献】
【特許文献】
【０００７】
【特許文献１】特開平１１−２９３９０２号公報
【特許文献２】特開２００１−３２９６８２号公報
【特許文献３】特開平３−５５６２号公報
【考案の概要】
【考案が解決しようとする課題】
【０００８】
しかし、特許文献１および特許文献２に開示されている方法では、カーペットタイルの裏面に粘着剤層が形成されているため、箱詰め後の経時で、張り合わせたカーペットタイルどうしの分離に支障が生じ、さらには粘着剤層と床が接触するため、施工後の床への汚染という問題点があり、例えば木質床などには使用できなかった。さらに、このようにタイルカーペットの裏面へ粘着加工したものは、施工する床が粗面状の材質や、埃などが付着している状態では、粘着力が著しく低下するため使用できなかった。
【０００９】
また、特許文献３に開示されている方法は、上記問題点に対して有効な方法ではあるが、床タイルの側面を合わせて敷並べた場合に、粘着部分同士が粘着されるためには、隣り合うタイルの側面の粘着部分が同じ位置で合致する必要があり、さらに四辺全部の一部分に粘着糊を加工しなければならないので、加工コスト的に満足のいくものではない。
【００１０】
本考案は、このような不具合に鑑みなされたもので、施工する床が粗面状の材質や、埃などが付着している状態でも床面に接着剤を塗工することなく簡易に施工できて、箱詰めの際に裏面どうしを張り合わせた２枚のパネル様敷き床材が施工時には簡単に分離でき、さらには、粘着剤が床を汚すこともなく敷設できる敷き床材を提供することにある。
【課題を解決するための手段】
【００１１】
上記目的を達成するために、本考案の敷き床材は、正方形のパネル様敷き床材において、四辺の側面のうち平行に向かい合う二辺の側面に粘着層が形成されている。粘着層が平行に向かい合う二辺の側面の裏面材料層断面に形成されているため、連続製造が可能となる。すなわち、製造過程において、敷き床材を、最終形のパネル（正方形）の一辺の長さに合わせた幅を有する帯状に成形し、帯体の長辺の裏面材料層断面に粘着層を形成してから、パネル様にカットしていけばよく、製造の手間が軽減され、製造コストの低減に寄与することになる。
【００１２】
この他、粘着剤を塗布する場合、予めパネル様に加工した敷き床材を直列に隙間なく並べ、繋がった左右の二側面に粘着剤を連続して塗工することによっても、本考案の敷き床材を製造できる。
【００１３】
なお、粘着剤の塗布方法は、特に制限はないが、例えば、スクリーン法、グラビア法、ロールコート、転写法、ノズル押出し塗布、スプレー吹き付け、ドクターナイフコート、刷毛塗りなど、塗布厚みおよび塗布幅を制御できることが要求される。
【００１４】
ここで、粘着層は、側面の長手方向に不連続に形成されることにより、粘着材料の使用の少なくすることが可能となり、材料コストの低減になる。
一方、粘着層は、側面の長手方向に連続して形成されることにより、敷き床材同士の粘着力が向上して、しっかりと施工できることになる。
【００１５】
このように、粘着層が平行に向かい合う二辺の側面の裏面材料層断面に形成された敷き床材は、隣り合う敷き床材を互いに９０度ずつ方向を変えて敷設する、いわゆる市松敷きで施工することにより、すべての単位パネル様の敷き床材が別途粘着剤を使用することなく連結できることになる。
【００１６】
本考案の敷き床材の形状は、正方形であり、重ね合わせた側面の目地部分が合致することが要求される。この目地部分の遮水性をより高めるためには、粘着層は耐水性または撥水性を有するものを選択することが好ましい。
【００１７】
また、粘着層の厚みは、０．０５ｍｍ以上が好ましい。粘着層の厚みが０．０５ｍｍ未満と薄すぎると隣接するカーペットタイルおよびビニルタイルの側面への接着が劣り、充分な滑り抵抗強度や遮水性が得られないからである。
【００１８】
また、本考案の敷き床材の側面の幅は、２．０ｍｍ以上が好ましい。
【００１９】
ここで、敷き床材の裏面に形成される裏面材料層の材料としては、特に制限はなく、例えば、ポリ塩化ビニル樹脂系、ポリアクリル樹脂系、ポリオレフィン樹脂系、エチレン−酢酸ビニル共重合樹脂系、およびそれらの発泡体、ニードルパンチ不織布などが用いられる。
【考案の効果】
【００２０】
本考案の敷き床材によれば、正方形のパネル様敷き床材において、四辺の側面のうち平行に向かい合う二辺の側面に粘着層が形成されており、その敷き床材が市松敷きで敷設されることにより個々の単位パネル様敷き床材がすべて連結され、床面に接着剤を塗工しなくても滑り抵抗強度が確保され、簡易施工が可能となる。
【００２１】
しかも、粘着層が裏面に形成されていないので、２枚のパネル様敷き床材の裏面どうしを重ね合わせて箱詰めしても何ら問題はなく、敷設する床が粗面状材質や、埃などが付着している状態でも、敷き床材の滑り抵抗強度に影響はない。
【００２２】
また、粘着層が床面に接触しないので、床を汚すこともない。
【００２３】
さらに、この二辺の側面に切れ目なく連続して粘着層を形成した場合、このパネル様敷き床材の目地部分がシールされるため、目地部分から水や異物が浸入し、敷き床材の裏面にまわるという不具合を軽減できる。
【図面の簡単な説明】
【００２４】
【図１】実施例１の敷き床材（カーペットタイル）の斜視図である。
【図２】実施例１の敷き床材（カーペットタイル）の正面図である。
【図３】実施例２の敷き床材（カーペットタイル）の斜視図である。
【図４】実施例２の敷き床材（カーペットタイル）の正面図である。
【図５】実施例のカーペットタイルを市松敷きで施工した場合の連結状態を示す説明図である。
【考案を実施するための最良の形態】
【００２５】
以下に、本考案の敷き床材の一実施形態について、カーペットタイルを例に挙げ、図面を参照して詳細に説明する。なお、本考案の範囲は、以下の実施例や図示例に限定されるものではなく、幾多の変更及び変形が可能である。
【実施例１】
【００２６】
図１と図２は、それぞれ実施例１の敷き床材を示す斜視図と平面図である。実施例１の敷き床材は、カーペットタイルを例にしている。図１に示されるように、カーペットタイル１は、四角形で、織物などにより形成される表面材料層２と、樹脂もしくはニードルパンチ不織布などにより形成される裏面材料層３から構成されている。
実施例１のカーペットタイルは、図２に示されるように、四辺の側面のうち、平行に向かい合う二辺の側面の裏面材料層３の断面に、不連続になるように、所定間隔をあけて粘着層４が形成されている。
【実施例２】
【００２７】
次に、図３と図４は、それぞれ実施例２の敷き床材を示す斜視図と平面図である。実施例２の敷き床材もまた、カーペットタイルを例にしている。図３に示されるように、カーペットタイル１は、四角形で、織物などにより形成される表面材料層２と、樹脂もしくはニードルパンチ不織布などにより形成される裏面材料層３から構成されている。
実施例２のカーペットタイルは、図４に示されるように、四辺の側面のうち、平行に向かい合う二辺の側面の裏面材料層３の断面に、連続して粘着層４が形成されている。
【００２８】
図５は、上記の実施例１または実施例２のカーペットタイルを、市松敷きで敷設した時の単位カーペットタイルの連結状態を示している。隣り合うカーペットタイルを、パイル目の方向（図５中の矢印で示す）を互いに９０度ずつ方向を変えて敷設したものである。
図５に示すように、すべての単位カーペットタイルが連結されており、個々の単位カーペットタイルの滑り抵抗強度が確保されることになる。さらにすべての目地部分が粘着層でシールされるため、水や埃の浸入を防止するのである。
【実施例３】
【００２９】
次に、本考案の敷き床材について、滑り抵抗特性、目地部分の遮水性特性、粘着層の厚みの測定を行い、従来の敷き床材と比較した。この比較試験においても、カーペットタイルを例に用いている。滑り抵抗特性試験、目地部分の遮水性特性試験、粘着層の厚みの測定は、次のように行った。
【００３０】
１．滑り抵抗試験
ズレ防止性、剪断強度の測定として、滑り抵抗試験を行い測定した。試験試料は、表材がナイロンパイルの織物で、裏材が厚み３ｍｍのポリ塩化ビニルからなるカーペットタイルを１５×１５ｃｍに裁断したものを用い、敷設床材に置き敷きして引っ張り試料とした。この引っ張り試料に隣接する三辺に、別の試験試料を市松敷きで密着させ、敷設床材に固定した。測定は、引っ張り試料に６００ｇの垂直荷重を均一にかけて、引っ張り試料の開放された側から水平方向に引っ張った時の滑り抵抗力を測定した。敷設床材として、メラミン塗装木質板と未塗装木質板を使用した。
【００３１】
２．目地部分の遮水性試験
２０×２０ｃｍの試験試料二枚を、ガラス板に敷いた吸水紙の上に、市松様に側面を密着させて敷設し、二枚の目地部分に３０ｇのマジックリン（花王株式会社）１％水溶液を流し３分間放置後、目地を通過して吸水紙に吸収された水溶液の重量を測定した。
【００３２】
３．粘着層の厚み測定
粘着層の断面を、２５倍率のデジタルマイクロスコープ（ＫＥＹＥＮＣＥ製）で測定した。
【００３３】
（実施例Ａ）
１５×１５ｃｍ試験試料の縦方向の二側面に、端より１５ｍｍの位置から３０ｍｍ間隔で一辺につき計５箇所に、アクリルエマルジョン系粘着剤を直径２ｍｍのドット形状で塗布し乾燥させて、厚み０．８ｍｍの粘着層が形成された試験試料を四枚作成し、そのうちの一枚を引っ張り試料として床材に敷設し、他の三枚を引張り試料の三辺に市松様に隣接させて床材に固定した。この引っ張り試料を滑り抵抗試験試料とした。２０×２０ｃｍ試験試料の縦方向二側面の一辺につき計７箇所に、同様に粘着剤を塗布、乾燥させて、厚み０．８ｍｍのドット形状の粘着層が形成されたものを二枚作成し、市松様に密着させて遮水性試験試料とした。
【００３４】
（実施例Ｂ）
１５×１５ｃｍ試験試料の縦方向二側面に、同粘着剤を長さ１５ｃｍ、幅２ｍｍの範囲で切れ目なく連続して塗布し乾燥させ、厚み０．０３０ｍｍの粘着層が形成されたものを滑り抵抗試験試料とした。また、２０×２０ｃｍ試験試料に、同粘着剤を長さ２０ｃｍ、幅２ｍｍの範囲で切れ目なく連続して塗布し乾燥させ、厚み０．０３０ｍｍの粘着層が形成されたものを遮水性試験試料とした。
【００３５】
（実施例Ｃ）
実施例２と同様に、１５×１５ｃｍ試験試料に同粘着剤を塗布、乾燥し、厚み０．１００ｍｍの粘着層が形成されたものを滑り抵抗試験試料とした。また実施例２と同様に、２０×２０ｃｍ試験試料に、０．１００ｍｍ厚の粘着層が形成されたものを遮水性試験試料とした。
【００３６】
（比較例Ｄ）
実施例に使用したのと同品のカーペットタイルをそのまま１５×１５ｃｍに裁断したものを滑り抵抗試験試料とした。同様に、２０×２０ｃｍに裁断したものを遮水性試験試料とした。
【００３７】
（比較例Ｅ）
市販の裏面糊付カーペットタイルＮＴ−４００（株式会社サンゲツ）を１５×１５ｃｍに裁断したものを滑り抵抗試験試料とした。同様に、２０×２０ｃｍに裁断したものを遮水性試験試料とした。
【００３８】
実施例Ａ〜Ｃおよび比較例Ｄ、Ｅで得られた試験試料を用いて、滑り抵抗試験と目地部分の遮水性試験を行った。その結果を表１に示す。
【００３９】
【表１】
0003156203.tif 000003
【００４０】
表１から明らかなように、比較例Ｄの通常カーペットタイルを置き敷きしたものは、滑り抵抗強度および遮水性において不十分であった。また、比較例Ｅの裏面糊付カーペットタイルにおいては、表面が平滑な塗装床では滑り抵抗強度に効果がみられるが、表面が粗な未塗装床では強度の低下が起こった。また、目地部分の遮水性は比較例Ｄと同様不十分であった。
【００４１】
これに対し、実施例Ａは滑り抵抗強度および遮水性において、比較例Ｅとほぼ同様の結果が得られ、実施例Ｂで滑り抵抗強度および遮水性に効果が現れ、実施例Ｃでは滑り抵抗強度および遮水性ともに顕著な効果が得られた。
【符号の説明】
【００４２】
１    単位カーペットタイル
２    表面材料層
３    裏面材料層
４    粘着層
５    パイル目の方向
【図１】
0003156203.tif 000004
【図２】
0003156203.tif 000005
【図３】
0003156203.tif 000006
【図４】
0003156203.tif 000007
【図５】
0003156203.tif 000008